(57)【特許請求の範囲】
【請求項１】
ポリプロピレン樹脂からなる基材を成形して得られる車両の内装用樹脂成形品であって、
該基材の表面には、複数の凹凸部からなるシボ模様が形成されており、
該シボ模様の該凹凸部の表面には該凹凸部の凹凸形状よりも微細なデコボコ模様の微細凹凸面が形成されており、
該微細凹凸面の表面には、フッ素樹脂を含むタッチアップ塗料が被覆されており、
該シボ模様の該凹凸部の深さが、平均３０μｍ〜１００μｍであり、
該微細凹凸面の高さが、平均１μｍ〜５μｍであり、
該タッチアップ塗料による塗膜の厚さが、０．０５μｍ〜１０μｍである
いることを特徴とする車両の内装用樹脂成形品。
【請求項２】
請求項１において、
該フッ素樹脂を含む該タッチアップ塗料が、アクリル系ラッカー塗料であり、
該アクリル系ラッカー塗料に対して、該フッ素樹脂が２重量％〜１０重量％含まれることを特徴とする車両の内装用樹脂成形品。
【請求項３】
請求項２において、
該フッ素樹脂が、溶剤に溶かされて液状になったフッ素樹脂溶液であり、
該フッ素樹脂溶液が、アクリル系ラッカー塗料に対して、５重量％〜３０重量％含まれることを特徴とする車両の内装用樹脂成形品。
【発明の詳細な説明】
【技術分野】
【０００１】
本発明は、表面にシボ模様を形成してなる車両の内装用樹脂成形品に関する。
【背景技術】
【０００２】
自動車業界においては、車両の内装用樹脂成形品に対するユーザのニーズが多様化し、特に内装樹脂部品を中心にして加飾が施されるようになってきている。例えば、車両のインストルメントパネルやドアトリム等に使用される樹脂成形品の表面に、皮革模様、木目模様、又は梨地模様等の立体的な質感を付与するシボ模様（凹凸部）を形成したものが知られている。
【０００３】
このシボ模様に形成される凹凸部の形状としては、これまでにも様々なバリエーションが提案されている。例えば、特許文献１に示す樹脂成形品では、ポリプロピレン複合樹脂材料（ＰＰ樹脂）、ＡＢＳ樹脂等の表面に複数の凹凸部からなるシボ模様を形成した後に、凹凸部の表面には該凹凸部の凹凸形状よりも微細なデコボコ模様の微細凹凸面が形成されている。
【先行技術文献】
【特許文献】
【０００４】
【特許文献１】特開２００７−１６０６３７号公報
【発明の概要】
【発明が解決しようとする課題】
【０００５】
特許文献１のように、複数の凹凸部の上に、更に微細なデコボコ模様を形成することで、立体感に富んだものが得られる。また、内装材として、ＰＰ樹脂とした場合には、ＡＢＳ樹脂と比較して、耐候（光）性や耐薬品性に優れるため、自動車の苛酷な長期使用環境下での耐久性において有利な点が多い。特に、比較的艶性が低く立体感に優れるとともに、耐割れ性が高く衝突対応性能に優れるので、内装用樹脂部品に適している。
【０００６】
ただし、ＰＰ樹脂はＡＢＳ樹脂と比較してその材料硬度や表面特性の観点から耐傷付き性能に劣る不具合を有する。この樹脂部品の耐傷付き性を向上させる（傷が付きにくい、目立ちにくい）手段としては、
（ａ）比較的高硬度のフィルムを貼る、
（ｂ）比較的高硬度な塗膜を被覆する、
（ｃ）樹脂材料の硬度を増加させる
などが挙げられる。
【０００７】
しかし、（ａ）や（ｂ）の手段は、余分な工程が増えると共にコストアップになる。また、（ｃ）の手段は、本来必要とされる性能、即ち、比較的艶性が低く立体感に優れるとともに、耐割れ性が高く衝突対応性能に優れる点の性能が損なわれてしまう問題点がある。
【０００８】
そこで、本発明はＰＰ樹脂からなる内装用成形品であって、使用環境下で発生する傷を抑制できる耐傷付き性を高めるようにすることを目的とする。
【課題を解決するための手段】
【０００９】
本発明において、第１の発明は、ポリプロピレン樹脂からなる基材を成形して得られる車両の内装用樹脂成形品であって、該基材の表面には、複数の凹凸部からなるシボ模様が形成されており、該シボ模様の該凹凸部の表面には該凹凸部の凹凸形状よりも微細なデコボコ模様の微細凹凸面が形成されており、該微細凹凸面の表面には、フッ素樹脂を含むタッチアップ塗料が被覆されており、該シボ模様の該凹凸部の深さが、平均３０μｍ〜１００μｍであり、該微細凹凸面の高さが、平均１μｍ〜５μｍであり、該タッチアップ塗料による塗膜の厚さが、０．０５μｍ〜１０μｍであることを特徴とする。
【００１０】
第２の発明は、第１の発明において、該フッ素樹脂を含む該タッチアップ塗料が、アクリル系ラッカー塗料であり、該アクリル系ラッカー塗料に対して、該フッ素樹脂が２重量％〜１０重量％含まれることを特徴とする。
【００１１】
第３の発明は、第２の発明において、該フッ素樹脂が、溶剤に溶かされて液状になったフッ素樹脂溶液であり、該フッ素樹脂溶液が、アクリル系ラッカー塗料に対して、５重量％〜３０重量％含まれることを特徴とする。
【発明の効果】
【００１２】
第１の発明によれば、比較的艶性が低く立体感及び質感に優れるとともに、耐割れ性が高く衝突対応性能に優れる。これらの効果と共に、同時に耐傷付き性に優れ、表面のぼかしを良好に維持できる車両の内装用樹脂成形品を得られる。
【００１３】
第２の発明によれば、更に優れた耐傷付き性を得られる。
【００１４】
第３の発明によれば、フッ素樹脂を均一に分散した塗膜を得られ易い。
【図面の簡単な説明】
【００１５】
【図１】図１は、本発明の実施形態１に係る内装用樹脂成形品としてのドアトリム及びインストルメントパネルを備えた車両の車室前部を車両後方斜め左側から見て示す斜視図である。
【図２】図２は、実施形態１に係る樹脂成形品におけるシボ模様の拡大断面図である。
【図３】図３は、本発明の実施形態２に係る内装用樹脂成形品としてのドアトリムを示す図である。
【図４】図４は、耐傷付き性試験方法に使用する試験機を示す図である。
【図５】図５は、耐傷付き性試験方法に使用する引掻き針を示す図である。
【図６】図６は、シボ模様の各デコボコ部を引掻き針でひっかく場合のイメージを説明するための模式図である。
【図７】図７は、フッ素樹脂を含むタッチアップ塗装を施した場合の引掻き針の移動状態を、フッ素樹脂を含まないタッチアップ塗装を施した場合と併せて説明する為の拡大断面図である。
【図８】図８は、シボ加工面の耐傷付き性を測定した測定結果を示す表である。
【図９】図９は、実施例１と比較例とを示す顕微鏡写真である。
【発明を実施するための形態】
【００１６】
以下、本発明の実施形態を説明する。
【００１７】
（実施形態１）
図１は、本発明の実施形態１に係る車両の内装用樹脂成形品としてのドアトリム１及びインストルメントパネル２を備えた車両の車室前部を示し、このドアトリム１（図では運転席右側のサイドドアのドアトリムのみを示す）及びインストルメントパネル２はそれぞれ、樹脂材（例えばポリプロピレン（ＰＰ）等）を使用した一体成形品からなる。インストルメントパネル２及びドアトリム１の車室内側面（車室内に臨む面）には略全面に亘って、図２に示すように、現実の皮革が持つ皮革模様に近似したシボ模様３０が形成されている。尚、シボ模様としては、皮革模様に限らず、例えば、木目模様や梨地模様等を採用するようにしてもよい。
【００１８】
シボ模様３０として、表面に皮革模様に近似した複数の凹凸部３１が形成されている。シボ模様３０の凹凸部３１上に、表面のギラツキや過度の艶を抑制するために凹凸部３１の凹凸形状よりも微細な微細凹凸面３２（図２参照）が形成されている。
【００１９】
なお、シボ模様３０の凹凸部３１は、図２に示すように、大きな凹凸断面形状の基面部３３と、この基面部３３から突出する複数の突出部３４とを有している。シボの深さは、基面部３３と突出面３４との高さの差であり、平均高さは例えば１００μｍ程度である。この基面部３３と突出部３４との表面に、平均深さが例えば３μｍの微細凹凸面３２が形成されている。
【００２０】
本発明では、平均高さが１００μｍ程度の基面部３３と突出部３４とからなる凹凸形状をシボ模様と称し、シボ模様の凹凸形状よりも微細な凹凸形状で、このシボ模様に描かれた凹凸形状を微細凹凸面３２と称す。この基面部３３と突出部３４とで、皮革模様の縞模様を形成して、高級感や高品質感を醸し出している。この微細凹凸面３２によって、更に、高級感や高品質感を醸し出している。即ち、微細凹凸面３２は、シボ模様３０の各凹凸部３１の表面に、微細なデコボコ模様からなる一種の微細な皺のようなイメージで形成されている。微細凹凸面３２の深さは、例えば平均深さ３μｍである。
【００２１】
シボ模様３０は、図１に示すように、インストルメントパネル２のパネル上面部３から、パネル上面部３とパネル２の側面部４とが交わる部分にて車室側に膨出するパネルコーナ部５に掛けて形成されると同様に、ドアトリム１の側面部７及び側面部７の上端部にて車室側に膨出するトリムコーナ部８に形成されている。
【００２２】
シボ模様３０の凹凸部３１及び微細凹凸面３２は、詳細な説明は省略するが、知られているように、成形金型で成形品が成形された場合に形成されるようになっている。
【００２３】
＜シボ模様について＞
シボ模様３０の凹凸の深さは、平均３０μｍ〜１２０μｍが好ましい。凹凸が深すぎると、デコボコ形状が目立ちすぎて、シボ模様として見えなくなり、逆に浅すぎると、立体感に欠けて、高級感が乏しくなる。従って、上記範囲とすることが好ましい。
【００２４】
微細な微細凹凸面３２の深さは、平均１μｍ〜５μｍが好ましい。微細凹凸面３２の深さが深すぎると、シボ模様と近くなり、シボ模様との差異が目立たなくなり、微細な皺のような表面形状を演出できなくなり、逆に浅すぎると、立体感に欠けて、高級感が乏しくなる。従って、上記範囲とすることが好ましい。
【００２５】
＜タッチアップ塗装＞
シボ模様３０の表面、即ち、基面部３３及び突出部３４に形成された微細凹凸面３２の表面には、タッチアップ塗装が施されている。一般的に、タッチアップ塗装とは、塗装が仕上がった後の塗装面に傷や塗り残しがあった場合に修正処理の塗装を行うことである。本発明では、塗装面の修正ではないが、ＰＰ樹脂の成形品の表面のウエルドライン、色むら等をぼかして目立たなくする簡易塗装のことである。本発明では、キズを修正する塗装として使用するものではないが、塗装面をぼかす塗装という意味では共通であり、タッチアップ塗装と称する。タッチアップ塗装は、０．０５μｍ〜１０μｍの範囲に収まっている。ぼかしたい部分に集中的に塗布するので、部分によって厚さに差異があり、一様な厚さになっていない。そのために、微細な微細凹凸面３２に沿った厚さになった部分もあれば、微細凹凸面３２の間を埋めるような厚さで被覆される部分もある。しかし、微細凹凸面３２にタッチアップ塗装を施した場合に、タッチアップ塗装の厚さで差異があっても、タッチアップ塗料は透明であり、表面上透けて見えるので、立体的に見えるシボ模様の効果・機能は、劣化すること無く維持できている。
【００２６】
なお、タッチアップ塗料としては、一般的に使用されているアクリル系のラッカー塗料が使われている。タッチアップ塗料は、上記塗料に限られるものではなく、ＰＰ樹脂からなる車両の内装成形品のフローラインやムラ等をぼかすことができれば良い。
【００２７】
＜フッ素の含有量＞
タッチアップ塗料にはフッ素樹脂が、タッチアップ塗料１００重量部に対して２重量部〜１０重量部、特に３重量部〜７重量部含まれている。溶媒に溶かしたフッ素溶液としては、７重量部〜３５重量部、特に１０重量部〜２１重量部が好ましい。フッ素樹脂は、粉体である場合には、沈殿が起こり易く、一旦溶媒に溶かしているほうが好ましい。フッ素樹脂が少なすぎると、フッ素樹脂による、耐傷つき性が効果的に発揮できない。一方、多すぎると、分散性が悪くなり、溶媒にとけないで沈殿する傾向になり、コストアップになるので、上記範囲とすることが好ましい。
【００２８】
（実施形態２）
図３は、本発明の実施形態２を示し、ドアトリム１の構成を上記実施形態１とは異ならせたものである。尚、図１と実質的に同じ構成要素については同じ符号を付してその詳細な説明を適宜省略する。また、以下の説明において、前側、後側はそれぞれ、車両前側、車両後側を意味するものとする。
【００２９】
すなわち、実施形態１では、ドアトリム１全体を樹脂材により一体成形したのに対して、本実施形態では、ドア本体の車室側にはドアトリム１１が設けられている。ドアトリム１１は、下側の第１ドアトリム基材１１ａと上下方向中間の第２ドアトリム基材１１ｂと上側の第３ドアトリム基材１１ｃとに複数分割されて構成されている。第１ドアトリム基材１１ａの前部に設けられたスピーカー収容部には、スピーカー（図示省略）が収容されると共に、スピーカーの車室側はカバー部材２０で覆われている。第２ドアトリム基材１１ｂの前部に設けられた棚部２１には、ウインドガラス開閉操作用のスイッチ（図示省略）などが配設されている。
【００３０】
第１ドアトリム基材１１ａと第２ドアトリム基材１１ｂとの間には、ドアアームレスト部２２が形成されている。このドアアームレスト部２２は、第１ドアトリム基材１１ａ及び第２ドアトリム基材１１ｂとは別体であって、第１ドアトリム基材１１ａと第２ドアトリム基材１１ｂの開口部（図示せず）を覆うアームレスト蓋体部で形成されている。
【００３１】
そして、実施形態２では、第１ドアトリム基材１１ａ、第２ドアトリム基材１１ｂ及び第３ドアトリム基材１１ｃの車室側面全体がシボ模様３０とされ、このシボ模様３０に、実施形態１で説明したのと同様の凹凸部３１と微細凹凸面３２とが形成されている（図２参照）。そして、これらのドアトリム基材１１ａ，１１ｂ，１１ｃの微細凹凸面３２に、タッチアップ塗装が施されている。
【実施例】
【００３２】
次に、具体的に実施した例について説明する。シボ模様３０の凹凸部３１の高さが平均１００μｍ、微細な微細凹凸面３２の深さが平均３μｍとなる射出成形用のシボ板作製金型を使用して、ＰＰ樹脂の成形品を得た。このときのシボ板は厚さ３ｍｍのものを射出成形で作製して、内装成形品のサンプル（縦：１０ｃｍ、横：１０ｃｍ、厚さ：３ｍｍ）を用意した。
【００３３】
タッチアップ塗装は、タッチアップ専用の塗料もあるが、本実施例では、既存のタッチアップ塗料として、カシュー株式会社製の商品名「マイクロンＴＸＬ（トルエン・キシレンレス塗料）」を使用した。溶剤にフッ素樹脂を３．６重量％溶かしたフッ素樹脂含有の溶液を作製した。フッ素樹脂含有の溶液１０重量％をカシュー株式会社製塗料に混ぜて、塗布塗料を作製した。塗布する噴射機は、アネスト岩田社製の商品名Ｗ−１０１−１０２Ｐを使用し、３０ｃｍ離れた位置から塗出圧０．４Ｍｐａ、速度５０ｍｍ／ｓで噴射機を横に移動させて、塗布した。
【００３４】
そのときの、タッチアップ塗装の塗膜厚さは、部品やぼかす対象によって差異はあるが、薄い部分で０．０５μｍ〜１．５μｍ、厚い部分で通常７μｍ〜１０μｍの範囲に収まるようにした。
【００３５】
図８に示すように、上記フッ素樹脂の混合割合を変えて、これらの塗料を被覆したものを、実施例１〜６とした。また、フッ素樹脂を混合してないタッチアップ塗料を上記実施例と同様に塗装したものを比較例とした。
【００３６】
＜耐傷付き性評価＞
本実施形態では、自動車用内装樹脂部品の使用環境下で発生する可能性が高い引掻き傷を取り上げて、耐傷付き性の評価を行った。
【００３７】
図４は、耐傷付き性試験方法に使用する試験機を示す図である。本実施形態では、試験機として、株式会社安田精機製作所製の自動クロスカット試験機Ｎｏ．３３１−ＡＵＴＯを使用した。試験機５０は、試料Ｗを載置する試料台５１、試料Ｗに引掻き傷を発生させる引掻き針５２、引掻き針５２を試験機５０に取り付ける取付治具５３、引掻き針５２を一定の荷重で試料Ｗに押し付けるための分銅５４を備えている。図５は、引掻き針５２の形状を説明するための図である。引掻き針５２は、サファイア製であって、直径３ｍｍの針の先端が角度６０°に形成され、Ｒ０．３ｍｍの面取りが施されている。
【００３８】
図６及び図７は、試験機５０によりテストした場合の試料Ｗの表面状態を説明するための図である。
【００３９】
テストは、上記試験機５０に各試料Ｗを載せ、２００ｇ／ｃｍ２の圧力で押し付けて、３０ｍｍ／秒の速度で水平横方向に３０ｍｍ引いた。なお、同じ試料Ｗに対して、縦方向に１０ｍｍ間隔を開けて５本引いた。
【００４０】
図７に示すように、引掻き針５２は、シボ模様に倣って横に移動すると共に、部分的には、表面を押しつぶして移動すると推測される。
【００４１】
試験機５０によりテストピースに引掻き針５２を押し当てて横に引いた場合の引っ掻きキズの発生有無・発生状態に対して、目視評価を行った。その結果を、図８に示す。
【００４２】
等級として、５級は、全くキズの発生が見られなかった、４．５級は、０．５ｍｍ以下の傷が１コ以上、４級は、長さ：０．５ｍｍ以上のキズが、平均１本のラインに１コ以下、３級は、長さ：０．５ｍｍ〜１．０ｍｍのキズが、平均１本のラインに２コ〜３コ、２級は、１．０ｍｍ以上のキズが、平均１本のラインに１コ以上、１級は、１．０ｍｍ以上のキズが、平均１本のラインに２コ以上を、評価基準とした。
【００４３】
図８に示すように、実施例１〜６のフッ素樹脂を含むタッチアップ塗料を塗装した場合には、引っ掻きキズが短く且つ浅いとともに、引っ掻きキズが一本の線状に繋がったように見えないので、引っ掻きキズが目立たなくなる。
【００４４】
また、引掻き針５２を押し当てて横に引いた場合の引っ掻きキズの発生有無・発生状態を、図９の顕微鏡写真に示す。
【００４５】
図９において、左上の写真は比較例の３０倍写真であって、写真の中央に縦方向に白く光って見えるのが、引っ掻きキズである。右上の写真は実施例１の３０倍写真であって、写真の中央に薄く縦方向に白く光って見えるのが、引っ掻きキズである。左下の写真は、比較例の白く光った部分を１００倍に拡大した写真であり、右下の写真は、実施例１の薄白く光った部分を１００倍に拡大した写真で有る。フッ素樹脂を含まないタッチアップ塗料では、左上及び左下の写真からも解るように、シボ模様３０の凹凸部３１の突出部３４に、比較的長く且つ深い引っ掻きキズができるので、目立つ引っ掻きキズとなり、これらの引っ掻きキズが連続した１本のラインのように見える。フッ素樹脂を含むタッチアップ塗料では、右上及び右下の写真からも解るように、シボ模様３０の凹凸部３１の突出部３４には、うっすらと部分的な引っ掻きキズが見られるだけであり、引っ掻きキズが短く且つ浅いので、これらの引っ掻きキズは連続した１本のラインのように見えない。そのために、引っ掻きキズが目立たない結果となっている。その結果、耐傷付き性は、タッチアップ塗料にフッ素樹脂を含んだ実施例１〜６では、比較例に対して優れており、傷が目立たなくなった。
【００４６】
図６は、微細凹凸面３２に引掻き針５２が接触して、横に移動する前の状態のイメージを示す。そして、図７に、引掻き針５２が微細凹凸面３２に接触して横に移動した場合の表面状態を説明する図である。
【００４７】
実施例１に示すようにフッ素樹脂を含むタッチアップ塗装を施して、引掻き針５２を微細凹凸面３２に接触して横に移動したときには、実線で示すように、図６の微細凹凸面３２の一部が削られて、部分的にキズになるが、僅かなキズで済む。なお、引掻き針５２を横に移動する前の状態、即ち、図６の微細凹凸面３２の状態を、点線で示す。
【００４８】
それに対して、比較例のようにフッ素樹脂を含まないタッチアップ塗装を施した場合には、微細凹凸面３２が長く且つ深く削られて、引っ掻きキズが目立って、引っ掻きキズが１本のライン状に繋がって見える結果となっている。この状態が図９に示す写真の結果として、見られるものである。
【００４９】
なお、タッチアップ塗料にフッ素樹脂を含むと、フッ素樹脂を含まないタッチアップ塗料に比較して、引掻きキズが目立たなくなる理由は明確に把握できてない。但し、微細凹凸面３２が押しつぶされて、引掻き針５２が横に移動する際に、フッ素樹脂を含むタッチアップ塗料では、微細凹凸面３２のタッチアップ塗料が剥がれずに付着したままで残っており、キズが少なくなるか、及び／またはフッ素樹脂によって横に滑りやすくなるから、大きく押しつぶされない結果になっていると推測できる。
【産業上の利用可能性】
【００５０】
本発明は、比較的艶性が低く立体感に優れ、耐割れ性が高く衝突対応性能に優れるとともに、耐傷付き性に優れた車両の内装用樹脂成形品が得られるので、極めて有用である。
【符号の説明】
【００５１】
１          ドアトリム
１１        ドアトリム
２          インストルメントパネル
３          パネル上面部
７          側面部ドアトリム
８          トリムコーナ部
２０        カバー部材
２１        棚部
２２        ドアアームレスト部（アームレスト蓋体部）
３０        シボ模様
３１        凹凸部
３２        微細凹凸面
３３        基面部
３４        突出部
Ｗ          資料
【図１】
0006431351.tif 000002
【図２】
0006431351.tif 000003
【図３】
0006431351.tif 000004
【図４】
0006431351.tif 000005
【図５】
0006431351.tif 000006
【図６】
0006431351.tif 000007
【図７】
0006431351.tif 000008
【図８】
0006431351.tif 000009
【図９】
0006431351.tif 000010